(57)【特許請求の範囲】
【請求項１】
セラミック物質から形成された生成物であって、孔を有し、かつ下記規準（ａ）、（ｂ）および（ｃ）を満たす、前記生成物、
（ａ）該孔の数の少なくとも７０％が、長手方向に互いに実質的に平行に延びている切頭円錐形の管状孔である、
（ｂ）少なくとも１の横断面において、該孔の横断面の平均サイズが０．１５μｍ超かつ２００μｍ未満である、
（ｃ）少なくとも１の横断面において、孔の数の少なくとも５０％が８７％超の凸指数Ｉｃを有する、ここで孔の凸指数は、該孔の周囲によっておよび凸状エンベロープによってそれぞれ境界が定められる表面積ＳｐおよびＳｃの比Ｓｐ／Ｓｃに等しい、
ここで、該セラミック物質が、酸化ジルコニウム、部分的に安定化された酸化ジルコニウム、安定化された酸化ジルコニウム、酸化アルミニウム、水和されたアルミナ、炭化ケイ素、およびそれらの混合物によって形成される群から選択され、かつ
該生成物の開放多孔率が、基準ＩＳＯ１５９０１−１に従って測定されるとき、６０％未満である。
【請求項２】
該平均サイズが２μｍ超である、請求項１記載の生成物。
【請求項３】
該平均サイズが５μｍ超かつ１００μｍ未満である、請求項２記載の生成物。
【請求項４】
該平均サイズが５０μｍ未満である、請求項１〜３のいずれか１項記載の生成物。
【請求項５】
該平均サイズが１５μｍ未満である、請求項４記載の生成物。
【請求項６】
該平均サイズが１０μｍ未満である、請求項５記載の生成物。
【請求項７】
孔の数の少なくとも７０％が、貫通孔として知られる、孔の２つの端で開いていて該２つの端がそれぞれ広い開口および狭い開口を有する、切頭円錐形の管状孔であり、該貫通孔の狭い開口の平均等価直径と広い開口の平均等価直径との比が０．９５未満である、請求項１〜６のいずれか１項記載の生成物。
【請求項８】
孔の形状が、下記要件ａ）〜ｇ）：
ａ）孔の数の少なくとも６０％が８７％超の凸指数Ｉｃを有する、
ｂ）孔の数の少なくとも４０％が８８％超の凸指数Ｉｃを有する、
ｃ）孔の数の少なくとも３０％が８９％超の凸指数Ｉｃを有する、
ｄ）孔の数の少なくとも２４％が９０％超の凸指数Ｉｃを有する、
ｅ）孔の数の少なくとも２０％が９１％超の凸指数Ｉｃを有する、
ｆ）孔の数の少なくとも１６％が９２％超の凸指数Ｉｃを有する、
ｇ）孔の数の少なくとも４％が９３％超の凸指数Ｉｃを有する、
の少なくとも１が満たされるところの形状である、請求項１〜７のいずれか１項記載の生成物。
【請求項９】
該生成物の少なくとも一部が、１．５重量％超かつ４０重量％未満のジルコニア含量を有する、請求項１〜８のいずれか１項記載の生成物。
【請求項１０】
焼結されている、請求項１〜９のいずれか１項記載の生成物。
【請求項１１】
下記の順次の工程：
ａ）水性液体相中に懸濁された４体積％超のセラミック粒子の粉末を含むスリップを製造すること、ここで上記液体相は、酢酸ジルコニウムを含む結晶成長活性剤を含む、
ｃ）氷晶のアッセンブリを含むブロックを形成するように上記スリップを配向凍結すること、ここで各氷晶は、細長い切頭円錐形の管形状を有し、該配向凍結は、１以上の与えられた方向に沿って漸次に行われる凍結である、
ｅ）多孔性のプリフォームが得られるように、上記スリップの凍結されたブロックから氷晶を除去すること、
を含む、多孔性生成物の製造法、ここで、該セラミック粒子が、酸化ジルコニウム、部分的に安定化された酸化ジルコニウム、安定化された酸化ジルコニウム、酸化アルミニウム、水和されたアルミナ、炭化ケイ素、およびそれらの混合物によって形成される群から選択されるセラミック物質から成る。
【請求項１２】
工程ａ）と工程ｃ）との間で行われる工程ｂ）を含み、工程ｂ）が、上記スリップを型に注入することおよび／または上記スリップに含まれる気泡を除去することから成る、請求項１１に記載の方法。
【請求項１３】
工程ｃ）と工程ｅ）との間で行われる工程ｄ）を含み、工程ｄ）が、上記ブロックを型から取り出すことから成る、請求項１１または１２に記載の方法。
【請求項１４】
工程ｅ）の後に行われる工程ｆ）を含み、工程ｆ）が、工程ｅ）の終わりに得られた多孔性のプリフォームからバインダーを除去することから成る、請求項１１〜１３のいずれか１項に記載の方法。
【請求項１５】
工程ｅ）の後に行われる工程ｇ）を含み、工程ｇ）が、多孔性の焼結された生成物が得られるように、工程ｅ）の終わりに得られた多孔性のプリフォームを焼結することから成る、請求項１１〜１３のいずれか１項に記載の方法。
【請求項１６】
工程ｆ）の後に行われる工程ｇ）を含み、工程ｇ）が、多孔性の焼結された生成物が得られるように、工程ｆ）の終わりに得られた多孔性のプリフォームを焼結することから成る、請求項１４に記載の方法。
【請求項１７】
工程ｇ）の後に行われる工程ｈ）を含み、工程ｈ）が、上記多孔性の焼結された生成物の機械加工および含浸を行うことから成る、請求項１５または１６に記載の方法。
【請求項１８】
工程ａ）において、
酢酸ジルコニウムが、該酢酸ジルコニウムによって与えられるジルコニウムの濃度が１４〜１７０ｇ／水性液体相１リットルであるような量でスリップに添加され、
酢酸ジルコニウムまたは酢酸ジルコニウム前駆体の導入後にセラミック粒子の粉末が該水性液体相に導入され、
スリップのｐＨが２．７５〜５に調整され、および
スリップ中のセラミック粒子の粉末の量が、５０体積％未満であり、
工程ｃ）において、固体化最前部の速度が４００μｍ／ｓ未満である、請求項１１〜１７のいずれか１項に記載の方法。
【請求項１９】
セラミック電気化学セル、燃料電池、液体状または気体状流体の濾過要素、貯蔵ミクロ構造、触媒担体、熱交換器、断熱材、流体分配器、空気処理プラントのための滴分離器または細流ブロック、バッテリー、スーパーキャパシター、水分吸着材および燃焼マイクロチャンバーから選択されるデバイスであって、請求項１〜１０のいずれか１項記載の生成物を含む前記デバイス。
【請求項２０】
請求項１９記載のデバイスの使用方法であって、該生成物が孔を有し、該孔の数の少なくとも７０％が、長手方向に互いに実質的に平行に延びている管状孔であり、少なくとも１の横断面において、該孔の横断面が下記平均サイズを有する、前記方法、
１〜１０μｍの平均サイズ、ここで、上記生成物は、マイクロ反応器および／または濾過のための用途に使用される、または
２〜５μｍの平均サイズ、ここで、上記生成物は、請求項１、２および４〜１０のいずれか１項に従い、かつＳＯＦＣ型の固体酸化物形燃料電池の電極のための用途に使用される、または
１０〜３０μｍの平均サイズ、ここで、上記生成物は、請求項１〜５および７〜１０のいずれか１項に従い、かつＳＯＦＣ型の固体酸化物形燃料電池の電解質のための用途に使用される、または
１００μｍ〜２００μｍ未満の平均サイズ、ここで、上記生成物は、請求項１、２および７〜１０のいずれか１項に従い、かつ熱交換器のための用途に使用される、または
１〜１００μｍの平均サイズ、ここで、上記生成物は、請求項１〜１０のいずれか１項に従い、単室型燃料電池のための用途に使用される。
【発明の詳細な説明】
【技術分野】
【０００１】
本発明は、管状孔を有するセラミック生成物および、そのような生成物を製造する方法、特に「氷晶テンプレーティング（ice templating）」の工程を含む方法に関する。この生成物は特に、燃料電池、特にＳＯＦＣ型の燃料電池のためのセラミック電気化学セルの製造のために意図される。
【背景技術】
【０００２】
セラミック電気化学セルは従来、固体電解質、負極および陽極を含む。上記セルは特に、一般に１０００℃より低い温度で機能する電気化学デバイスにおいて、例えば、固体酸化物形燃料電池、特に「ＳＯＦＣ」および「ＩＴ−ＳＯＦＣ」（中温固体酸化物形燃料電池（Intermediate Temperature Solid Oxide Fuel Cell））、として知られる、イオン伝導性セラミック酸素電解質を含む燃料電池において、またはＰＣＦＣ（プロトンセラミック燃料電池（Protonic CeramicFuel Cell））として知られる、プロトン伝導性セラミック電解質を含む燃料電池において使用される。また、上記セルは、酸素または水素ポンプとして使用され、または水素の生産のための蒸気電界槽において、合成ガスの生産のための電気触媒反応器において、およびより広くは触媒作用分野における一定数の反応の電気化学的促進のために使用される。
【０００３】
論文「平行な孔チャンネルを有する新規な多孔性構造での密な薄膜固体電解質の製造（Preparation ofdense thin film solid electrolyte on novel porous structure with parallel porechannels）」（２００２）は、例えば、「氷晶テンプレーティング」によって製造される多孔性層（ＬＳＣＦ−ＣＧＯ）上に沈着された密な層(ＣＧＯ)を含む構造を製造する方法を記載している。この構造は特に、ＳＯＦＣセルのために意図されているが、膜のためにも意図されている。
【０００４】
米国特許公開２００７／００６５７０１号公報は、２つの多孔性電極および電界質、好ましくは電極と同じ物質でできた電解質を含むＳＯＦＣセルを記載している。電極は、多孔性骨格を負極または陽極物質の懸濁物で含浸することにより製造される。多孔性骨格は、「凍結テープ鋳造（freeze tape casting）」として知られる、薄層を凍結する工程を含む方法を介して製造される。各孔は管状であり、かつ孔の一方の端から他方の端へ増加する等価直径を有する。第一および第二の端における上記等価直径はそれぞれ、０．５〜１５μｍおよび２５〜１２５μｍである。
【発明の概要】
【発明が解決しようとする課題】
【０００５】
上述した用途では、多孔性生成物と、多孔性生成物中に浸透される、「含浸物質」として知られる物質との間の交換面積を増加することが追求される。
【０００６】
本発明の１の目的は、上記用途に適し、かつこの交換面積と使用される含浸物質の量との比を最大にし得る多孔性生成物を提供することである。
【０００７】
さらに、良好な機械的特性および特に良好な圧縮強度を有する多孔性生成物のための継続する要求がある。
【０００８】
本発明の１の目的は、この要求をまた満たす多孔性生成物を、または焼結することにより、この要求を満たす生成物に導き得る多孔性生成物を提供することである。
【０００９】
管状孔を有する微小孔物質はまた、触媒担体として使用される。この理由は、上記物質が、触媒の大きい表面が暴露されるのを可能にするからである。
【００１０】
文献「氷晶テンプレーティングによる秩序あるマクロ多孔性シリカ（Ordered macroporous silica by ice templating）」、Nishiharaら、Chem. Mater., 2005, 17(3)、第６８３〜６８９頁は、例えば第６７８頁、図４ｂに、約５μｍの中央サイズを有するなめらかな六角形アモルファスシリカ構造を記載している。
【００１１】
暴露された表面を増大させるための継続する要求がある。さらに、特定の用途において、触媒担体は、分解をもたらし得る（例えば破壊によって）、または触媒性能の低下（収率および／または選択性の低下）すらをもたらし得る厳しい機械的応力を受ける。
【００１２】
本発明の１の目的は、特に触媒担体として役立ち得るために、大きい表面を暴露し、かつ厳しい機械的応力に耐え得る多孔性生成物を提供することである。
【課題を解決するための手段】
【００１３】
第一の主要な実施態様によれば、本発明は、セラミック物質から形成された生成物であって、好ましくは焼結された生成物に関し、上記生成物の少なくとも一部、好ましくは全部が孔を有し、かつ下記規準（ａ）および（ｂ）を満たし、かつ下記規準（ｃ）および（ｄ）のうちの少なくとも１を満たす。
（ａ）上記孔の数の少なくとも７０％、好ましくは少なくとも８０％、好ましくは少なくとも９０％、または実質的に１００％すらが、互いに長手方向に実質的に平行に延びる切頭円錐形の管状孔（すなわち、円錐の上部が切られた形状を表わす）である、
（ｂ）少なくとも１の横断面において、特に中央の横断面において、好ましくは任意の横断面において、（横断面中に見える孔の全てを考慮した）孔の横断面の平均サイズ（以降、「平均孔サイズ」と言う）が、０．１５μｍより大きくかつ２００ミクロン未満である、
（ｃ）少なくとも１の横断面において、特に中央の横断面において、好ましくは任意の横断面において、（横断面中に見える孔の全てを考慮した）孔の数の少なくとも５０％が、８７％より大きい凸指数（convexity index）Ｉｃを有する、ここで、１つの孔の凸指数は、表面積ＳｐとＳｃの比Ｓｐ／Ｓｃに等しく、ＳｐおよびＳｃはそれぞれ、上記孔の周囲によっておよび凸状エンベロープ（convex envelope）によって境界を定められる、
（ｄ）少なくとも１の横断面において、特に中央の横断面において、好ましくは任意の横断面において、（横断面中に見える孔の全てを考慮した）孔の数の少なくとも５０％が、８７％より大きい固体性指数（solidity index）Ｉｓを有する、ここで１つの孔の固体性指数は、後述する方法に従って測定される。ここで、上記セラミック物質が、酸化ジルコニウム、部分的に安定化された酸化ジルコニウム、安定化された酸化ジルコニウム、酸化アルミニウム、水和されたアルミナ、炭化ケイ素、およびそれらの混合物によって形成される群から選択され、かつ該生成物の開放多孔率が、基準ＩＳＯ１５９０１−１に従って測定されるとき、６０％未満である。
【００１４】
本明細書の以降においてより詳細に示されるように、本発明者らは、孔の特定の形状が、多孔性生成物中に浸透することが可能である含浸物質の量を改善することを可能にすることを見出した。特に、本発明者らは、わずかに切頭された円錐形の管形状であること、低下された横断面であること、および（外面から見た）凹状の周囲が少ないことの組合せが、浸透することが可能である含浸物質の量を増加することを可能にすることを見出した。燃料電池の用途では、この結果が、電池の性能を増加することを可能にする。
【００１５】
この理論に縛られることなく、本発明者らは、この結果を、孔の特定の形状が含浸物質の粒子の通過を容易にするという事実によって説明する。すなわち、これらの粒子は、孔中に非常に深く浸透できる。
【００１６】
本発明の第一の主要な実施態様に従う多孔性生成物はまた、下記の任意的な特徴の１以上を含み得る。
−平均孔サイズが、０．５μｍより大きい、好ましくは１μｍより大きい、または２μｍより大きい、または５μｍより大きい、および／または２００μｍ未満であり、または１５０μｍ未満であり、または１００μｍ未満であり、または５０μｍ未満であり、または１５μｍ未満であり、または１０μｍ未満である。
−平均孔サイズが、１〜１０μｍである。この特徴は、マイクロ反応器および／または濾過のための用途において特に有利である。
−平均孔サイズが２〜５μｍである。この特徴は、ＳＯＦＣ電池の電極のための用途に特に有利である。
−平均孔サイズが、１０〜３０μｍである。この特徴は、ＳＯＦＣ電池の電解質のための用途に特に有利である。
−平均孔サイズが、１００〜２７０μｍである。この特徴は、熱交換器のための用途において特に有利である。
−平均孔サイズが、１〜１００μｍである。この特徴は、単室型燃料電池のための用途において特に有利である。
−孔の形状が以下の通りである。
孔の数の少なくとも６０％、好ましくは少なくとも７０％が、８７％より大きい凸指数Ｉｃおよび／または固体性指数Ｉｓを有する、および／または
孔の数の少なくとも４０％、好ましくは少なくとも４４％、好ましくは少なくとも５４％が、８８％より大きい凸指数Ｉｃおよび／または固体性指数Ｉｓを有する、および／または
孔の数の少なくとも３０％、好ましくは少なくとも３６％、好ましくは少なくとも４０％、好ましくは少なくとも４４％、好ましくは少なくとも５０％が、８９％より大きい凸指数Ｉｃおよび／または固体性指数Ｉｓを有する、および／または
孔の数の少なくとも２４％、好ましくは少なくとも３０％、好ましくは少なくとも３６％、好ましくは少なくとも４０％、好ましくは少なくとも４４％、好ましくは少なくとも５０％が、９０％より大きい凸指数Ｉｃおよび／または固体性指数Ｉｓを有する、および／または
孔の数の少なくとも２０％、好ましくは少なくとも２４％、好ましくは少なくとも３０％、好ましくは少なくとも３５％、好ましくは少なくとも４０％、好ましくは少なくとも４５％が、９１％より大きい凸指数Ｉｃおよび／または固体性指数Ｉｓを有する、および／または
孔の数の少なくとも１６％、好ましくは少なくとも２０％、好ましくは少なくとも２４％、好ましくは少なくとも３０％、好ましくは少なくとも４０％が、９２％より大きい凸指数Ｉｃおよび／または固体性指数Ｉｓを有する、および／または
孔の数の少なくとも４％、好ましくは少なくとも８％、好ましくは少なくとも１０％、好ましくは少なくとも２０％が、９３％より大きい凸指数Ｉｃおよび／または固体性指数Ｉｓを有する。
【００１７】
第二の主要な実施態様によれば、本発明は、セラミック物質から形成された生成物であって、好ましくは焼結された生成物に関し、上記生成物の少なくとも一部、好ましくは全部がアモルファスシリカから形成されておらず、孔を有し、かつ下記規準を満たす。
（ａ’）上記孔の数の少なくとも７０％、好ましくは少なくとも８０％、好ましくは少なくとも９０％、または実質的に１００％すらが、互いに長手方向に実質的に平行に延びる管状の孔であり、好ましくは切頭円錐形の孔である、
（ｂ’）少なくとも１の横断面において、特に中央の横断面において、好ましくは任意の横断面において、孔の数の少なくとも３０％が（外面から見て）凸六角形状の断面を有し（以降、これらの孔を「六角形の孔」と言う）、上記六角形の孔の数の少なくとも８０％が０．７より大きい丸み指数（roundness index）を有し、ここで、上記丸み指数は、上記断面が内接するところの楕円の短軸および長軸の長さの比ＳＡ／ＬＡに等しく、上記孔の横断面の平均サイズ（上記横断面中に見える全ての孔を考慮した「平均孔サイズ」）が０．１５μｍより大きくかつ２５μｍ未満である。
【００１８】
本明細書の以降においてより詳細に示されるように、本発明者らは、本発明の第二の主要な実施態様に従う生成物の孔の凸六角形状および大きさが、大きい暴露表面積および顕著な機械的強度を得ることを可能にすることを見出した。管状孔の特定の形状はまた、触媒による効率的な浸透を特に可能にする。
【００１９】
本発明の第二の主要な実施態様に従う多孔性生成物はまた、下記の任意的な特徴の１以上を含み得る。
−好ましくは、上記横断面において、各六角形の孔が凸六角形ＨＧ（自明のこととして、その全ての辺が直線である）で外接されている、ここで上記凸六角形ＨＧは正六角形であってもなくてもよく、最小面積ＡＨＧを有し、凸六角形ＨＧの最も長い辺の長さと最も短い辺の長さとの比をＲとするとき、
六角形の孔の数の少なくとも５０％、好ましくは少なくとも６０％、好ましくは少なくとも７０％、または少なくとも８０％すらが０．７より大きい比Ｒを有し、および／または
六角形の孔の数の少なくとも３５％、好ましくは少なくとも４０％、または少なくとも５０％すら、または少なくとも６０％すらが０．７５より大きい比Ｒを有し、および／または
六角形の孔の数の少なくとも２０％または少なくとも３０％すらが０．８より大きい比Ｒを有する。
−好ましくは、上記横断面において、孔の数の少なくとも８０％、好ましくは少なくとも９０％が、凸六角形状の断面を有し、かつ０．７５より大きい、好ましくは０．８０より大きい丸み指数を有する。
−好ましくは、上記横断面において、孔の数の少なくとも３５％、好ましくは少なくとも４０％、好ましくは少なくとも５０％、好ましくは少なくとも６０％、好ましくは少なくとも７０％、好ましくは少なくとも８０％、または少なくとも９０％すら、または９５％すら、または実質的に１００％すらが、凸六角形状の断面を有する。
−上記横断面において、平均孔サイズが、０．２５μｍより大きく、好ましくは０．５μｍより大きく、好ましくは１μｍより大きく、好ましくは２μｍより大きく、および／または２０μｍ未満、好ましくは１８μｍ未満、好ましくは１５μｍ未満、好ましくは１０μｍ未満である。
−１実施態様において、本発明に従う生成物の壁（すなわち、孔同士の間の物質）が多孔性である（すなわち、壁の多孔度が典型的に１０体積％より大きい、または１０体積％に等しい）。別の実施態様では、本発明に従う生成物の壁が、密である（すなわち、壁の多孔度が典型的に１０体積％未満である）。
−好ましくは、六角形の孔以外の孔が、そうでなければ六角形の孔であるところの孔の互いの浸透によって形成された孔である。
【００２０】
主要な実施態様に関係なく、本発明に従う多孔性生成物はまた、下記の任意的な特徴の１以上を含み得る。
―孔の横断面の幾何学が、考慮される横断面に関係なく、実質的に一定である。例えば、孔は、考慮される横断面に関係なく、凸六角形の一般的な形状の横断面を有し、これは、孔が切頭円錐形状であるときには特に、この断面の面積が変わり得ることの可能性を排除しない。
−開放多孔率（open porosity）が、３０％超であり、または４０％超ですらあり、および／または９０％未満であり、好ましくは８０％未満であり、好ましくは７０％未満であり、または６０％未満ですらあり、または５０％未満ですらある。有利には、機械的特性がそれによって改善される。
−孔の数の少なくとも７０％、好ましくは少なくとも８０％、好ましくは少なくとも９０％が、それぞれ大きい開口および狭い開口を有する２つの端を介して開放している切頭円錐形の管状孔である。これらの孔は、「貫通孔」として知られる。従って、それらを特に触媒で含浸することがより容易である。触媒担体として使用する場合には、触媒反応もそれによって改善される。
−上記孔の数の少なくとも７０％、好ましくは少なくとも８０％、好ましくは少なくとも９０％、または実質的に１００％すらが、切頭円錐形の管状貫通孔であり、狭い開口の平均等価直径（上記貫通孔の全ての平均）と大きい開口の平均等価直径（上記貫通孔の全ての平均）との比Ｒ’が０．９９未満であり、好ましくは０．９５未満であり、または０．９０未満ですらあり、または０．８５未満ですらあり、または０．８０未満ですらあり、または０．７５未満ですらあり、第二の主要な実施態様の場合には特に、０．９０未満であり、または０．８５未満ですらあり、または０．８０未満ですらあり、または０．７５未満ですらある。
−セラミック物質が、少なくとも１の酸化物を含み、または少なくとも１の酸化物から形成され、好ましくは、上記酸化物が、酸化ジルコニウムまたはジルコニア（ＺｒＯ２）、部分的に安定化された酸化ジルコニウム、安定化された酸化ジルコニウム、酸化イットリウム（Ｙ２Ｏ３）、ドープされた酸化イットリウム、好ましくは酸化サマリウムでドープされた酸化イットリウム、酸化チタン（ＴｉＯ２）、アルミノシリケート、例えばムライト、菫青石（Ａｌ３Ｍｇ２ＡｌＳｉ５Ｏ１８）、酸化アルミニウムまたはアルミナ（Ａｌ２Ｏ３）、水和されたアルミナ、特にベーマイト、酸化マグネシウム（ＭｇＯ）、タルク（Ｍｇ３Ｓｉ４Ｏ１０（ＯＨ）２）、酸化ニッケル（ＮｉＯ）、酸化鉄（ＦｅＯ、Ｆｅ２Ｏ３、Ｆｅ３Ｏ４）、酸化セリウム、ドープされた酸化セリウム、灰チタン石構造の酸化物、特にガレート、ＬａＡｌＯ３またはＬａＧａＯ３またはＬａ（１−ｘ）ＳｒｘＭＯ３（０≦ｘ≦１であり、Ｍは、クロム、コバルト、マグネシウム、鉄、ガドリニウムおよびマンガン、ならびにそれらの混合物から形成される群から選択される元素である）型のランタン含有化合物、白金および／またはパラジウムおよび／またはロジウムおよび／または金および／または銀でドープされた灰チタン石構造の酸化物、例えばＬａ（１−ｘ）ＳｒｘＭ（１−ｙ）Ｍ’ｙＯ３（０≦ｘ≦１であり、０≦ｙ≦０．１５であり、Ｍは、クロム、コバルト、マグネシウム、鉄、ガドリニウムおよびマンガン、ならびにそれらの混合物から形成される群から選択される元素であり、Ｍ’は白金、パラジウム、ロジウム、金および銀、ならびにそれらの混合物から形成される群から選択される元素である）、Ｌａ４Ｓｒ８Ｔｉ１１Ｍｎ１−ｘＧａｘＯ３８（０≦ｘ≦１）およびＬａ４Ｓｒ８Ｔｉ１２−ｎＭｎｎＯ３８（０≦ｎ≦１）型のチタン含有化合物、ＢａＴｉＯ３、ＢａＺｒＯ３、Ｐｂ（Ｍｇ０．２５Ｎｂ０．７５）Ｏ３、Ｂａ（Ｚｎ０．２５Ｎｂ０．７５）Ｏ３、Ｐｂ（Ｚｎ０．２５Ｎｂ０．７５）Ｏ３、ＰｂＴｉＯ３、ＣａＣｕ３Ｔｉ４Ｏ１２の型の化合物、ｂｉｍｅｖｏｘ型構造の化合物、例えばＢｉ２Ｖ１−ｘＭｅｘＯｚ（０≦ｘ≦１であり、ｚは電気的中性を確実にし、Ｍｅは、マグネシウム、アルミニウム、ケイ素、チタン、コバルト、ニッケル、銅、亜鉛、マンガン、アンチモン、タンタル、ニオブ、クロム、モリブデン、タングステンおよびウラニウム、ならびにそれらの混合物から形成される群から選択される元素である）、ｌａｍｏｘ型構造の化合物、例えばＬａ２Ｍｏ２Ｏ９、アパタイト構造の化合物、例えばＭｅ’１０（ＸＯ４）６Ｙ’２（Ｍｅ’はＣａ２＋、Ｃｄ２＋、Ｓｒ２＋、Ｂａ２＋、Ｐｂ２＋、Ｎａ＋およびＫ＋、希土類金属カチオン、好ましくはＬａ３＋およびＮｄ３＋、Ａｌ３＋、Ｕ４＋、Ｔｈ４＋によって形成される群から選択される金属カチオンであり、（ＸＯ４）はＰＯ４３−、ＳｉＯ４４−、ＡｓＯ４３−、ＭｎＯ４−、ＳＯ４２−、ＣＯ３２−、ＨＰＯ４２−、ＳｉＯ４４−およびＧｅＯ４４−、ならびにそれらの混合物から選択されるアニオンであり、Ｙ’はＦ−、Ｃｌ−、ＯＨ−、Ｂｒ−、Ｉ−、Ｃｏ３２−およびＯ２−、ならびにそれらの混合物から選択されるアニオンである）、ＳｒＣｅ１−ｘＭｘＯ３（０≦ｘ≦１であり、Ｍは希土類金属であり、Ｍは好ましくはイッテルビウムである）型の化合物、ＢａＣｅ１−ｘＭｘＯ３（０≦ｘ≦１であり、Ｍは希土類金属である）型の化合物、例えば化合物ＢａＣｅＯ３、ＬａｘＳｒ１−ｘＳｃＯ３（０≦ｘ≦１）ファミリーの化合物、例えばＬａ０．９Ｓｒ０．１ＳｃＯ３、Ｎａｘ１Ｃａｘ２Ｍｇｘ３Ｂａｘ４Ｋｘ５Ａｌｘ６（Ｓｉｘ７Ｏｘ８）・ｘ９Ｈ２Ｏ（ｘ１〜ｘ９は、ｘ６＞０、ｘ７＞０、ｘ８＞０、ｘ９＞０およびｘ１＋ｘ２＋ｘ３＋ｘ４＋ｘ５＞０を満たす正の整数または０である）の構造のゼオライト、ならびにそれらの混合物によって形成されるＡ群から選択される。好ましくは、酸化ジルコニウムが、酸化イットリウムおよび／または酸化カルシウムおよび／または酸化マグネシウムおよび／または酸化セリウムおよび／または酸化スカンジウムおよび／または酸化サマリウムおよび／または酸化ストロンチウムおよび／または酸化チタンで、好ましくは酸化イットリウムで部分的に、好ましくは全体的に安定化されている。好ましくは、酸化セリウムが、酸化サマリウムおよび／または酸化ガドリニウムおよび／または酸化イットリウムおよび／または酸化鉄によって、好ましくは酸化ガドリニウムによってドープされている。
−特に生成物が、酢酸ジルコニウムを使用する本発明に従う方法に従って製造されるとき、上記生成物が少なくとも微量のジルコニアを含む。好ましくは、ジルコニア含量が、１．５％超、２％超、または５％超ですらあり、および／または４０％未満、好ましくは２０％未満、好ましくは１５％未満、好ましくは１０％未満である。好ましくは、ジルコニアが、上記生成物内に均一に分散されている。
−１実施態様において、セラミック物質が、アモルファスシリカ（ＳｉＯ２）からまたはシリカから形成されておらず、またはアモルファスシリカをまたはシリカ（ＳｉＯ２）を９９％より多く含まず、９０％より多く含まず、８０％より多く含まず、１０％より多く含まず、またはそれらを含まない。有利には、蒸気の存在下で１０００℃より上の温度でのエージングがそれによって改善される。
−セラミック物質が、少なくとも１の非酸化物を含み得、または少なくとも１の非酸化物から形成され得る。好ましくは、上記非酸化物が、炭化ケイ素（ＳｉＣ）、窒化ケイ素、窒化ホウ素、炭化ホウ素、炭化タングステン、二ケイ化モリブデン（ＭｏＳｉ２）およびホウ化チタン（ＴｉＢ２）、ならびにそれらの混合物によって形成されるＢ群から選択される。
−生成物が、「氷晶プレーティング」法によって製造される。
−本発明に従う多孔性生成物の最も小さい寸法が、１０μｍ超であり、好ましくは１５μｍ超、または５０μｍ超、または１００μｍ超、または２００μｍ超、または５００μｍ超、または１ｍｍ超、または５ｍｍ超、または１０ｍｍ超である。
【００２１】
本発明はまた、下記の順次の工程を含む製造法に関する。
ａ）水性液体相中に懸濁された４体積％超のセラミック粒子の粉末を含むスリップ（slip）を製造すること、ここで上記液体相は、酢酸ジルコニウムを含む結晶成長活性剤を含む、
ｂ）任意的に、上記スリップを型に注入することおよび／または上記スリップに含まれる気泡を除去すること、
ｃ）氷晶のアッセンブリを含むブロックを形成するように上記スリップを配向凍結すること、ここで各氷晶は、細長く、そして好ましくは切頭円錐形の管形状を有し、該配向凍結は、１以上の与えられた方向に沿って漸次に行われる凍結である、
ｄ）任意的に、上記凍結されたスリップのブロックを型から取り出すこと、
ｅ）多孔性のプリフォームが得られるように、任意的に型から取り出された、上記スリップの凍結されたブロックから、好ましくは昇華によって、氷晶を除去すること、
ｆ）任意的に、工程ｅ）の終わりに得られた多孔性のプリフォームからバインダーを除去すること、
ｇ）任意的に、多孔性の焼結された生成物が得られるように、工程ｅ）またはｆ）の終わりに得られた多孔性のプリフォームを焼結すること、
ｈ）任意的に、上記多孔性の焼結された生成物を機械加工することおよび／または含浸すること。ここで、該セラミック粒子が、酸化ジルコニウム、部分的に安定化された酸化ジルコニウム、安定化された酸化ジルコニウム、酸化アルミニウム、水和されたアルミナ、炭化ケイ素、およびそれらの混合物によって形成される群から選択されるセラミック物質から成る。
【００２２】
１実施態様では、結晶成長活性剤が酢酸ジルコニウム（ＺｒＡ）を含み、または酢酸ジルコニウムから形成される。好ましくは、酢酸ジルコニウムが、酢酸ジルコニウムによって与えられるジルコニウムの濃度が、スリップの液体相１リットルにつき１４ｇ〜１７０ｇであるような量でスリップに添加される。
【００２３】
好ましくはまた、および特に、結晶成長活性剤が酢酸ジルコニウムを含み、または酢酸ジルコニウムから形成されるとき、スリップのｐＨが２．７５〜５に調整される。そのとき、氷晶の成長は有利に実質的に一方向である。
【００２４】
好ましくはまた、および特に、結晶成長活性剤が酢酸ジルコニウムを含み、または酢酸ジルコニウムから形成されるとき、固体化最前部（solidification front）の速度が、４００μｍ／ｓ未満、好ましくは３００μｍ／ｓ未満である。
【００２５】
結晶成長活性剤が酢酸ジルコニウムを含み、または酢酸ジルコニウムから形成されるとき、固体化最前部の速度は、第二の主要な実施態様に従う生成物を製造するためには、４０μｍ／ｓ超でなければならない。
【００２６】
好ましくは、上記方法が、工程ａ）とｂ）の間、および／またはｂ）とｃ）の間、および／またはｃ）とｄ）の間、および／またはｄ）とｅ）の間、および／またはｅ）とｆ）の間、および／またはｆ）とｇ）の間、および／またはｇ）とｈ）の間に中間工程を含まない。好ましくは、工程ａ）の前、および／または工程ｈ）の後に工程を含まない。
【００２７】
好ましくは、工程ａ）において、
−酢酸ジルコニウムが、酢酸ジルコニウムによって与えられるジルコニウムの濃度が、スリップの液体相１リットルにつき１４ｇ〜１７０ｇであるような量でスリップに添加され、および
−セラミック粒子の粉末が、酢酸ジルコニウムまたは酢酸ジルコニウム前駆体の導入後に導入され、および
−スリップのｐＨが２．７５〜５に調整され、および
−スリップ中のセラミック粒子の粉末の量が５０体積％未満である。
【００２８】
何らの理論に縛られることなく、本発明者らは、溶液中の酢酸ジルコニウムが、錯体、特にＺｒ（ＯＨ）３（ＣＨ３ＣＯＯ）２、の形成をもたらし得、これが、いくつかの結晶面上での氷晶の成長を活性化することを可能にする特定の形状（configuration）を有すると考える。
【００２９】
方法パラメータの機能として、円柱状の管状孔、すなわち一定の横断面を有する孔（横断面は必ずしも円形ではない）、または切頭円錐形の管状孔を得ることが可能である。
【００３０】
切頭円錐形の孔を製造することを可能にする固体化最前部の速度を確立するための条件を以下に、特に実施例において、記載する。
【００３１】
円柱状の孔を製造することを可能にする固体化最前部の速度を確立するための条件が、「新規な加工経路として両面冷却を使用するセラミックの凍結鋳造中のラメラ空間の制御（Control of lamellae spacing during freeze casting of ceramics using double-side cooling as a novel processing route）」、Waschkiesら、J. Am. Ceram. Soc.,92[S1]S79-S84(2009)に、特に図２の説明に記載されている。
【００３２】
本発明はまた、上記工程ａ）〜ｅ）を含む方法の後に得られるまたは得られているかもしれないプリフォームに関する。
【００３３】
本発明はまた、本発明に従う方法によって得られる、または得られているかもしれない生成物に関する。
【００３４】
本発明はまた、セラミック電気化学セル、燃料電池、特にＳＯＦＣ電池、ＩＴ−ＳＯＦＣ電池、ＰＣＦＣ電池、単室型燃料電池、液体または気体流体のためのフィルター要素、孔中に物質を貯蔵するために使用される貯蔵ミクロ構造、触媒担体、熱交換器、断熱材、上記流体を運ぶための流体分配器、特に気体分配器、空気処理プラントのための滴分離器（drop separator）または細流ブロック（trickle block）、バッテリー、特にバッテリー電解質、スーパーキャパシター、水分吸着材、燃焼マイクロチャンバーから選択されるデバイスに関し、上記デバイスは、本発明に従う生成物または本発明に従う方法に従って製造された生成物を含む。この生成物は、上記電池に含浸された電解質として特に使用され得る。
【００３５】
本発明は、下記から選択される含浸物質で含浸された、本発明に従う生成物を含む担体を含むデバイスに特に関する。
−上記Ａ群および／またはＢ群の物質、
−金属、好ましくは鉄（Ｆｅ）、コバルト（Ｃｏ）、ニッケル（Ｎｉ）、モリブデン（Ｍｏ）、銅（Ｃｕ）、ルテニウム（Ｒｕ）、ロジウム（Ｒｈ）、白金（Ｐｔ）、パラジウム（Ｐｄ）、金（Ａｕ）、銀（Ａｇ）、イリジウム（Ｉｒ）、オスミウム（Ｏｓ）、レニウム（Ｒｅ）、およびそれらの混合物；酸化物、好ましくはスカンジウム（Ｓｃ）、チタン（Ｔｉ）、バナジウム（Ｖ）、クロム（Ｃｒ）、コバルト（Ｃｏ）、銅（Ｃｕ）、パラジウム（Ｐｄ）、モリブデン（Ｍｏ）、鉄（Ｆｅ）、ニッケル（Ｎｉ）、タングステン（Ｗ）およびレニウム（Ｒｅ）の酸化物、灰チタン石構造の酸化物、フルオライト構造の酸化物、ゼオライト、ランタニドの酸化物、好ましくはＣｅＯ２、およびそれらの混合物；カーバイド、式（カーバイド）１−ｘＯｘ（０＜ｘ＜１）のオキシカーバイド；およびそれらの混合物から選択される触媒物質を含む、または上記触媒物質から形成された触媒コーティング、
−ならびにそれらの混合物。
【００３６】
本発明の目的のために、用語「触媒コーティング」は、化学反応を触媒することが知られている触媒物質を含むコーティングまたは上記触媒物質から形成されたコーティングを意味する。この触媒コーティングはまた、触媒物質の分散を確実にするように、周知のやり方で、触媒物質と混合された担体物質、一般的には高い比表面積の担体物質を含み得る。この担体物質は酸化物であり得る。
【００３７】
特に、第一の主要な実施態様では、含浸物質が、上記Ａ群および／またはＢ群から選択され得る。特に、第二の主要な実施態様では、含浸物質が、
−Ａ群の物質、
−Ｂ群の物質、
−金属、好ましくは鉄（Ｆｅ）、コバルト（Ｃｏ）、ニッケル（Ｎｉ）、モリブデン（Ｍｏ）、銅（Ｃｕ）、ルテニウム（Ｒｕ）、ロジウム（Ｒｈ）、白金（Ｐｔ）、パラジウム（Ｐｄ）、金（Ａｕ）、銀（Ａｇ）、イリジウム（Ｉｒ）、オスミウム（Ｏｓ）、レニウム（Ｒｅ）、およびそれらの混合物；酸化物、好ましくはスカンジウム（Ｓｃ）、チタン（Ｔｉ）、バナジウム（Ｖ）、クロム（Ｃｒ）、コバルト（Ｃｏ）、銅（Ｃｕ）、パラジウム（Ｐｄ）、モリブデン（Ｍｏ）、鉄（Ｆｅ）、ニッケル（Ｎｉ）、タングステン（Ｗ）およびレニウム（Ｒｅ）の酸化物、灰チタン石構造の酸化物、フルオライト構造の酸化物、ゼオライト、ランタニドの酸化物、好ましくはＣｅＯ２、およびそれらの混合物；カーバイド、式（カーバイド）１−ｘＯｘ（０＜ｘ＜１）のオキシカーバイド；およびそれらの混合物から選択される触媒物質を含む、または上記触媒物質から形成された触媒コーティング
から選択され得る。
【００３８】
含浸はまた、上記孔の表面での簡単なコーティングをもたらし得、または上記孔の部分的または全体的な充填をもたらし得る。
【００３９】
好ましくは、含浸物質が、それが浸透されるところの本発明に従う生成物の物質と異なる。
【００４０】
１実施態様では、含浸物質が、前駆体、例えばナイトレート、アセテート、スルフェート、クロライドまたは有機分子化合物、例えばジルコニウムアルコキシド、の形で導入される。
【００４１】
１実施態様では、含浸物質が、切頭円錐形の管状孔の大きい開口の平均等価直径の０．１倍未満の、好ましくは上記孔の狭い開口の平均等価直径の０．１倍未満の中央サイズを有する粒子を含む。含浸物質の粒子の中央サイズは、典型的には０．０１μｍ〜４μｍであり得る。
【００４２】
本発明はまた、本発明に従うデバイスの使用に関し、上記生成物が孔を含み、上記孔の数の少なくとも７０％が、互いに長手方向に実質的に平行に延びる管状孔であり、上記孔の横断面が、少なくとも１の横断面、特に中央の横断面、好ましくは任意の横断面において、
−１〜１０μｍの平均サイズを有する、ここで、上記生成物は、マイクロ反応器および／または濾過のための用途に使用される、
−２〜５μｍの平均サイズを有する、ここで、上記生成物は、ＳＯＦＣ型の固体酸化物形燃料電池の電極のための用途に使用される、
−１０〜３０μｍの平均サイズを有する、ここで、上記生成物は、ＳＯＦＣ型の固体酸化物形燃料電池の電解質のための用途に使用される、
−１００〜２７０μｍの平均サイズを有する、ここで、上記生成物は、熱交換器のための用途に使用される、または
−１〜１００μｍの平均サイズを有する、ここで、上記生成物は、単室型燃料電池のための用途に使用される。
【図面の簡単な説明】
【００４３】
【図１】図１は、走査電子顕微鏡（ＳＥＭ）を使用して得られた、実施例１の多孔性生成物の画像である。
【図２】図２は、走査電子顕微鏡（ＳＥＭ）を使用して得られた、実施例２の多孔性生成物の画像である。
【図３】図３は、走査電子顕微鏡（ＳＥＭ）を使用して得られた、実施例３の多孔性生成物の画像である。
【図４】図４は、走査電子顕微鏡（ＳＥＭ）を使用して得られた、実施例４の多孔性生成物の画像である。
【図５】図５は、走査電子顕微鏡（ＳＥＭ）を使用して得られた、実施例５の多孔性生成物の画像である。
【図６】図６は、走査電子顕微鏡（ＳＥＭ）を使用して得られた、実施例６の多孔性生成物の画像である。
【図７】図７は、走査電子顕微鏡（ＳＥＭ）を使用して得られた、実施例７の多孔性生成物の画像である。
【図８】図８は、氷晶を模式的に示す。
【図９】図９は、規準（ｃ）を評価する方法を示す。
【図１０】図１０は、規準（ｃ）を評価する方法を示す。
【図１１】図１１は、走査電子顕微鏡（ＳＥＭ）を使用して得られた、本発明の第一の主要な実施態様に従う多孔性生成物の画像である。
【図１２ａ】図１２ａは、走査電子顕微鏡（ＳＥＭ）を使用して得られた、本発明の第一の主要な実施態様に従う多孔性生成物の画像である。
【図１２ｂ】図１２ｂは、走査電子顕微鏡（ＳＥＭ）を使用して得られた、本発明の第一の主要な実施態様に従う多孔性生成物の画像である。
【図１３】図１３は、「凸六角形」の形状の定義を示す。
【図１４】図１４は、走査電子顕微鏡（ＳＥＭ）を使用して得られた、実施例８の画像である。
【図１５】図１５は、走査電子顕微鏡（ＳＥＭ）を使用して得られた、実施例９の画像である。
【図１６】図１６は、走査電子顕微鏡（ＳＥＭ）を使用して得られた、実施例１０の画像である。
【図１７】図１７は、酢酸ジルコニウムを含まない生成物の、凍結中に得られたＸ線回折図である。
【図１８】図１８は、酢酸ジルコニウムを含む生成物の、凍結中に得られたＸ線回折図である。
【発明を実施するための形態】
【００４４】
定義
用語「セラミック物質」は、任意の非金属かつ非有機の物質を意味する。
【００４５】
用語「昇華」は、一般には減圧下で、氷を融解することなく蒸発させることからなる操作を意味する。
【００４６】
用語「融解」は、氷を融解することからなる操作を意味する。
【００４７】
用語「酢酸ジルコニウム」は、ＣＡＳ番号７５８５−２０−８の化学式Ｚｒ（ＣＨ３ＣＯＯ）４の化合物を意味する。
【００４８】
孔の開口または断面の「等価直径」は、上記開口または上記断面と同じ表面積の円盤の直径を意味する。
【００４９】
横断面において測定される平均孔直径は、この横断面において測定される孔の等価直径の算術平均に等しい。
【００５０】
用語「管状孔」は、孔の２つの端の一方を介する（「非貫通孔（blind pore）」または孔の２つの端を介する（「貫通孔（through-pore）」）管の開口の一般的な形状を有する孔を意味する。本発明に従う生成物では、孔の大部分が、互いに実質的に平行に延びる管状孔であり、これらの孔の軸が、「長手方向」として知られかつ固体化最前部の進行の方向によって決定される共通の方向に配向している。上記長手方向は、実質的に直線（rectilinear）である。用語「横断面」は、上記長手方向を直角に切断する断面を意味する。中央横断面は、孔の長さの中央で長手方向を切断する横断面であり、上記長さの中央は、全ての孔の平均として定義される。孔の「横断面」は、横断面におけるこの孔の断面を意味する。管状孔の長さは、孔の軸に沿って測定される、孔の２つの先端の間の寸法である。
【００５１】
「凸六角形の」断面は、６つの辺を有する凸多角形であり、各辺がまっすぐな線分の一般的形状を有する。上記断面が、全ての辺がまっすぐな線分であるところの第一の凸六角形と第二の凸六角形の間に配置され得るときに「各辺がまっすぐな線分の一般的形状を有する」と考えられる。ここで、第一の六角形ＨＧは、上記断面を外接して囲む最小面積ＡＨＧの六角形であり、第二の六角形ＨＰは、上記断面に内接する最大面積ＡＨＰの六角形であり、比ＡＨＧ／ＡＨＰが１．２未満である。言うまでもなく、２つの六角形はしたがって、必ずしも相似形でなくてよい。図１３は、横断面における孔の周囲１０および２つの六角形ＨＧおよびＨＰを示す。
【００５２】
横断面において測定される孔の丸み指数は、また図１３に示されるように、上記断面が内接されるところの楕円Ｅの短軸および長軸の長さの比ＳＡ／ＬＡに等しい。
【００５３】
結晶成長活性剤は、スリップ中のその存在が、凍結中に、他を犠牲にしていくつかの面上での氷晶の成長を促進する添加物である。ここで、上記面は、凍結後に、上記氷晶の結晶構造の軸ｃ（図８で定義されている）が、固体化の方向に実質的に垂直であるような面である。１の特定の実施態様では、結晶成長活性剤が、スリップ中のその存在が、凍結中に、氷晶の基面（図８の軸ａおよびｂによって定義される）においてまたはこの面に垂直な面（軸ｃによって定義される）において結晶の成長の活性化をもたらすところの添加物である。
【００５４】
粒子の「サイズ」は、慣用的に、粒度分布解析によって与えられる。例えば、レーザー粒度分布計は、５ｍｍ以下のサイズを測定することを可能にする。特に粉末の含浸物質内の、粒子のアッセンブリの「中央サイズ」は、パーセンタイルＤ５０を意味する。すなわち、粒子を同量の第一集団および第二集団に分けるところのサイズであり、これら第一および第二集団はそれぞれ、上記中央サイズより大きいサイズを有する粒子のみおよび上記中央サイズより小さいサイズを有する粒子のみを含む。
【００５５】
用語「一時的な」は「焼結中に生成物から除去される」ことを意味する。
【００５６】
用語「配向された」凍結は、１以上の与えられた方向に沿って漸次に行われる凍結を意味する。
【００５７】
用語「全体的に安定化された酸化ジルコニウム」は、単斜晶系の酸化ジルコニウムを１質量％未満の量で有し、残りが、安定なおよび／または準安定な正方晶系および／または立方晶系の酸化ジルコニウムで形成された酸化ジルコニウムを意味する。
【００５８】
アモルファスシリカは、その重量の１０％未満が結晶形であるシリカである。
【００５９】
マイクロ反応器は、化学反応を行うために使用される小規模の反応器である。
【００６０】
特に断らない限り、全ての％および特に本発明に従う生成物の組成に関する％は、質量％である。例外は、本発明に従うスリップの組成に関する％に関し、これは、特に断らない限り、スリップの体積に対する体積％である。
【００６１】
本発明に従う生成物の種々の特徴は、下記実施例のために使用される解析法によって決定され得る。
【００６２】
本発明の他の特徴および利点はまた、非制限的説明として示される図面を見ることにより現れるであろう。図面において、同一の参照記号は同一または同様の対象物を示すために使用される。
【００６３】
本発明に従う生成物は、上記工程ａ）〜ｈ）を含む方法に従って製造され得る。
スリップの製造の工程ａ）では、セラミック粒子の粉末の水性懸濁物が製造される。セラミック粒子の物質は、上記Ａ群および／またはＢ群から選択され得る。懸濁物中の粉末の量は、好ましくは、スリップの体積％として、好ましくは１０％超および／または４０％未満、好ましくは３０％未満である。結晶成長活性剤が酢酸ジルコニウムであるとき、懸濁物中の粉末の量は、スリップに基づく体積％として、５０％未満でなければならない。
【００６４】
粉末の中央サイズは、好ましくは０．０２μｍ超、好ましくは０．１μｍ超、好ましくは０．３μｍ超、および／または２０μｍ未満、好ましくは１０μｍ未満、好ましくは５μｍ未満、好ましくは１μｍ未満である。
【００６５】
液体相の量または水の量は、スリップの体積％として、好ましくは５０％超、好ましくは６０％超、好ましくは７０％超、好ましくは８０％超、好ましくは９０％超である。
【００６６】
液体相は好ましくは、液体相に基づく体積％として、５０％超の水、好ましくは６０％超の、好ましくは７０％超の、好ましくは８０％超の、好ましくは９０％超の水を含む。液体相は、水から形成され得る。
【００６７】
本発明によれば、結晶成長活性剤が添加される。
【００６８】
スリップ中の結晶成長活性剤の濃度は好ましくは、スリップの液体相１リットルにつき２００ｇ未満、または１５０ｇ未満、または１００ｇ未満、または７５ｇ未満、および／またはスリップの液体相１リットルにつき０．１ｇ超、または１ｇ超、または１０ｇ超、または２０ｇ超、または３０ｇ超、または５０ｇ超である。
【００６９】
好ましくは、結晶成長活性剤が酢酸ジルコニウムである。有利には、それによって本発明方法の実行が簡単化される。酢酸ジルコニウムは好ましくはスリップに添加される。有利には、上記方法の実行がそれによって促進される。酢酸ジルコニウム前駆体、例えば炭酸ジルコニウムおよび／または酢酸、が単独でまたは酢酸ジルコニウムと一緒に添加され得、それらの量は、酢酸ジルコニウムの所望の量が得られるように調整される。酢酸ジルコニウム前駆体が使用されるとき、スリップは好ましくは加熱され、好ましくは約８０℃の温度に１時間加熱され、ｐＨが２．８〜３の値に調整される。
【００７０】
好ましくは、スリップ中の酢酸ジルコニウムの量が、下記のように測定される、スリップの液体相１リットルにつき、１４ｇ超、１６ｇ超、２０ｇ超、５０ｇ超、および１７０ｇ未満、１５０ｇ未満、１４０ｇ未満、１３０ｇ未満、１００ｇ未満の、酢酸ジルコニウムによって与えられるジルコニウムの濃度に相当する。これは、１．５％超かつ４０％未満の、焼結された生成物中のジルコニアの質量をもたらす。上記生成物中に均一に分布されたこのジルコニアは、結晶成長活性剤として酢酸ジルコニウムを使用した本発明に従う方法の使用の特徴（signature）を構成し得る。
【００７１】
好ましくは、スリップ中の酢酸ジルコニウムの量が、下記のように測定される、２０ｇ／リットル未満の、酢酸ジルコニウムによって与えられるジルコニウムの濃度に相当し、ｐＨが４より大きい。
【００７２】
１実施態様では、結晶成長活性剤がタンパク質でない。有利には、上記方法の実行がそれによって容易にされる。
【００７３】
スリップは好ましくは、少なくとも１のバインダーを含み、それは好ましくは一時的である。好ましくは、バインダー含量が、セラミック粒子の粉末の量に基づいて０．５質量％〜５質量％である。有利には、焼結前の機械的強度がそれによって改善される。焼結された生成物の製造のために慣用的に使用される一時的なバインダー、例えばポリビニルアルコール（ＰＶＡ）、ポリエチレングリコール（ＰＥＧ）またはセルロース、が使用され得る。
【００７４】
スリップはまた、均一な懸濁物の製造を容易にする分散剤を含み得る。好ましくは、分散剤の含量が、セラミック粒子の粉末の量に基づいて、０．１質量％〜１０質量％である。スリップを鋳造することにより焼結された生成物を製造するために慣用的に使用される分散剤、例えばポリメタクリル酸アンモニウム、例えばVanderbilt社製のDarvan C、が使用され得る。
【００７５】
スリップはまた、消泡剤を含み得る。好ましくは、消泡剤の含量が、セラミック粒子の粉末の量に基づいて０．１質量％〜１０質量％である。スリップを鋳造することにより焼結された生成物を製造するために慣用的に使用される消泡剤、例えばZschimmer-Schwarz社によって販売されるContraspum Conc.、が使用され得る。
【００７６】
本発明者らはまた、スリップのｐＨが、凍結工程において形成される氷晶のモルホロジーを改変し得ることを見出した。特に、結晶成長活性剤が酢酸ジルコニウムであるとき、スリップのｐＨは２．７５〜５、好ましくは３〜４．５、好ましくは３．５〜４．５、または３．９〜４．３でなければならない。酢酸ジルコニウムの添加は、スリップのｐＨをこれらの範囲内で安定化するのに十分であり得る。そうでない場合には、有機および／または無機の酸または塩基を添加することによりｐＨが調整され得る。
【００７７】
ｐＨを調整することはまた、有利に、セラミック粉末の粒子の凝集を解きそして分散させることを可能にする。このために、１以上の立体障害のおよび／または静電立体障害の分散剤がまたスリップに添加され得る。
【００７８】
１実施態様では、セラミック粉末、水、任意的なバインダー、任意的な分散剤、任意的な消泡剤および結晶成長活性剤が合わせて、スリップの質量の８０％超、９０％超、９５％超、９９％超、または実質的に１００％を占める。
【００７９】
好ましくは、スリップの種々の構成成分が攪拌を伴って添加される。
【００８０】
スリップの種々の構成成分の導入順序は好ましくは以下の通りである。
−結晶成長活性剤、特に酢酸ジルコニウム、が懸濁物中に入れられる、
−任意的なバインダーおよび／または分散剤が次いで、好ましくは水に溶解された後に、添加される、
−セラミック粉末が最後に添加される。
【００８１】
スリップ中の酢酸ジルコニウムの量が、スリップの液体相１リットルにつき４０ｇ未満のジルコニウム濃度に相当するならば、セラミック粉末は、酢酸ジルコニウムおよび／または酢酸ジルコニウム前駆体を液体相に導入した後に導入されなければならない。
【００８２】
スリップの種々の構成成分の混合は、当業者に公知の任意の方法に従って、例えばミキサー中で、ビーズ、好ましくは懸濁物中のセラミック粉末と同じ性質のビーズを伴うボールミル（jar mill）中で、行われ得る。
【００８３】
ボールミルが使用されるならば、混合時間が好ましくは６時間超かつ２０時間未満である。好ましくは、ボールミルが使用される。
【００８４】
好ましくは、最後の構成成分の導入の３０分〜１時間後にｐＨが測定され、必要ならば調整される。
【００８５】
工程ｂ）では、スリップが好ましくは、下記工程の配向された凍結のために適する型に注入される。
【００８６】
好ましくは、本発明に従う方法がまた、好ましくはスリップを型に注入する前に、気泡を除去するための操作を含む。気泡の除去は好ましくは、減圧下での脱ガスによってまたは超音波処理によって行われる。
【００８７】
工程ｃ）では、スリップが、水を凍結しそして氷晶を形成するように冷却される。結晶成長活性剤の存在は、「成長方向」として知られる１以上の好ましい方向に沿って氷晶の成長を促進する。種々の結晶の成長の方向が実質的に平行であるべく、水が凍結される上流領域と水が液体である下流領域との間の急激な熱移動のゾーンをスリップ中に作り、次いで移動させることにより、スリップが漸次に凍結される。スリップ中のその通過が、水の固体化をもたらす。これが、慣用的に「固体化最前部」と言うことの理由である。
【００８８】
スリップの配向された凍結のために必要である、固体化最前部を作りそして移動させることは、「氷晶テンプレーティング」の分野において一般に使用される技術である。この技術は、「凍結鋳造」の一般的方法の特定の態様である。好ましくは、固体化最前部を作るために、液体、特に液体窒素が使用される。
【００８９】
好ましくは、固体化最前部の速度が、１μｍ／ｓ超、好ましくは５μｍ／ｓ超、好ましくは１０μｍ／ｓ超、および／または４００μｍ／ｓ未満、好ましくは３００μｍ／ｓ未満、好ましくは２００μｍ／ｓ未満、好ましくは１００μｍ／ｓ未満、または５０μｍ／ｓ未満、または３０μｍ／ｓ未満である。固体化最前部の通過中に新しい氷晶が配向されるようになり、ついで、熱勾配によって課せられた固体化の方向に実質的に成長する。
【００９０】
氷晶のサイズは、固体化最前部の移動の速度およびこの固体化最前部と関連する熱勾配に主に依存する。固体化の速度が大きいほど、氷晶のサイズは小さい。
【００９１】
氷晶のサイズはまた、スリップの組成によって、特にバインダーの任意的な存在および／またはセラミック粉末の粒子のサイズによって、変えられ得る。
【００９２】
固体化最前部は、氷晶の横断面の漸次かつ限られた低下に導くために決定される。下記実施例は、そのような氷晶を得るために使用され得る値を示す。そこから、共押出によって形成される孔と違って、わずかに切頭円錐形の孔が得られる。
【００９３】
本発明に従う生成物が、浸透物質で浸透されることが意図されるとき、管状孔の切頭円錐形状が浸透を改善する。
【００９４】
「氷晶テンプレーティグ」によって製造された孔は、固体化最前部の速度が一定でないのでなければ、慣用的に切頭円錐形状である。固体化最前部の一定の速度を維持するための１つの方法が、「新規な加工経路として両面冷却を使用するセラミックの凍結鋳造中のラメラ空間の制御（Control of lamellae spacing during freeze casting of ceramics using double-side cooling as a novel processing route）」、Waschkiesら、J. Am. Ceram. Soc.,92[S1]S79-S84(2009)に記載されている。
【００９５】
固体化最前部の形状は制限されない。特に、固体化最前部は、製造されたブロックの規模で平らであり得る。
【００９６】
固体化最前部の移動の方向は好ましくはまっすぐであり、固体化の方向に実質的に直線的な結晶をもたらす。有利には、それがしたがって、互いに実質的に平行な長い氷晶を作ることを可能にする。水の凍結は、氷晶間の空間におけるセラミック粒子の集中をもたらす。
【００９７】
同じまたは異なる熱勾配および／または形状を有するいくつかの固体化最前部は、同じまたは異なる方向に、同じまたは異なる速度で、逐次にまたは同時に作られそして移動され得る。特に、スリップが型に注入されているとき、いくつかの固体化最前部は、型の種々の面から、例えば型の面の各々から出発し得る。次いで、氷晶は、外側から、凍結されたスリップのブロックのコアの方に配向される。
【００９８】
好ましくは、固体化最前部の移動の方向は、それが開始する表面に対して実質的に垂直である。
【００９９】
孔の横断面の形状は、固体化最前部の速度に主に依存する。
【０１００】
第二の主要な実施態様に従う生成物を製造するために、成長活性剤が酢酸ジルコニウムを含むまたは酢酸ジルコニウムによって形成されているとき、固体化最前部の速度が、４０μｍ／ｓ超、好ましくは５０μｍ／ｓ超、好ましくは６０μｍ／ｓ超、好ましくは８０μｍ／ｓ超、好ましくは９０μｍ／ｓ超でなければならない。
【０１０１】
好ましくは、スリップの全部が工程ｃ）中に凍結される。
【０１０２】
工程ｄ）では、凍結されたスリップのブロックが、型から除去される。好ましくは、温度条件が、氷晶の融解を回避するために適合される。
【０１０３】
工程ｅ）では、凍結されたスリップのブロックが、氷晶の除去をもたらす圧力および温度条件下に置かれる。
【０１０４】
好ましくは、除去が氷晶の昇華によって生じる。そのとき、水が、固体状態から気体状態に直接変化する。有利には、氷晶の昇華が、これらの氷晶間に配置されたセラミック粒子を実質的に移動させることなく水の除去を可能にする。例えば、氷晶は、それを非常に低圧で、典型的には０．５ミリバールより下で加熱することにより昇華され得る。
【０１０５】
氷晶はまた、融解され得、得られた液体の水が追い出される。
【０１０６】
氷晶の消失は、主にセラミック粒子によって形成された壁によって境界を定められた孔を残す。この孔の形状は、実質的に、除去された氷晶の形状に相当する。すなわち、互いに実質的に平行である細長い氷晶の生成は、管状孔の生成をもたらし、上記孔も互いに平行である。
【０１０７】
こうして、多孔性プリフォームが得られる。
【０１０８】
バインダーの存在は、多孔性プリフォームの機械的強度の増加を可能にする。
【０１０９】
工程ｅ）は、好ましくは、氷晶の全てが除去されるまで続く。
【０１１０】
工程ｆ）では、多孔性プリフォームが、加熱され得るように配置される。任意的なバインダーが次いで除去される。バインダー除去処理の安定した段階の時間、温度および雰囲気は、使用されるバインダーの性質の関数として決定される。
【０１１１】
好ましくは、方法が、焼結の工程ｇ）を含む。この工程は、機械的強度の増加をもたらす。そこから得られる多孔性の焼結された生成物は、バインダーの除去後ですら、有利に、良好な機械的強度を有する。焼結のための安定した段階の時間、温度および雰囲気は、製造されるべき生成物の性質および特徴の関数として決定される。これらのパラメータは、当業者に周知である。
【０１１２】
１の好ましい実施態様では、バインダーの除去および焼結が、同じ熱処理中に行われ、工程ｆ）およびｇ）が一緒にされる。
【０１１３】
焼結はまた、例えば本発明に従う生成物が高温で作動する反応器において触媒担体として使用されるならば、多孔性プリフォームをその作業位置に置いた後に行われ得る。
【０１１４】
工程ｇ）では、焼結が好ましくは、中性の（neutral）、還元性のまたは酸化性の雰囲気下で、１０００℃より上、または１１００℃より上、または１２００℃より上、または１３００℃より上、または１４００℃より上で行われる。焼結は、空気中で行われ得る。
【０１１５】
工程ｈ）では、多孔性生成物が、当業者に公知の任意の技術によって機械加工され得る。好ましくは、固体化最前部の開始および安定な固体化中の状態（solidification regime）の確立に相当する遷移ゾーンを除去するように多孔性生成物が機械加工される。上記固体化中の状態は、氷晶の成長の優先的な方向が、固体化最前部の移動の方向と実質的に同じであるときに「安定である」と言われる。
【０１１６】
含浸は、当業者に公知の任意の技術によって行われ得る。好ましくは、含浸が、液体媒体を使用する含浸である。
【０１１７】
本発明に従う方法は、セラミック物質で作られた多孔性生成物の製造を可能にし、それはしたがって特に、高温および熱衝撃に耐えることができる。
【０１１８】
孔は、好ましくは、両端が開いている。すなわち、孔を含浸物質で充填することがより容易である。しかし、孔は貫通していなくてもよい。
【０１１９】
孔が切頭円錐形の貫通孔であるとき（すなわち、孔の両端が開いているとき）、孔は各々、大きい開口および狭い開口を介して通じている。
【０１２０】
好ましくは、貫通孔の狭い開口の平均等価直径と大きい開口の平均等価直径との比が、好ましくは０．９９未満、好ましくは０．９５未満、または０．９０未満、または０．８５未満、または０．８０未満、または０．７５未満である。有利には、孔の大きい開口が全て、孔の同じ側にあり得、または実質的に同じ平面にあり得る。
【０１２１】
孔の横断面は、円形であってもなくてもよい。特に、多角形、特に凸六角形、であり得る。
【０１２２】
管状孔の特定の形状は、含浸物質、特に上記Ａ群および／またはＢ群から選択される含浸物質で非常に効率的に浸透されて、特に複合物質を作ることを可能にする。この効力は、含浸物質の粒子（一般に懸濁物中）が、切頭円錐形の管状孔の大きい開口の平均等価直径の０．１倍未満であり、好ましくは上記孔の狭い開口の平均等価直径の０．１倍未満である中央サイズを有するときに顕著である。含浸物質の粒子の中央サイズは、典型的に０．０１μｍ〜４μｍである。
【０１２３】
好ましくは、本発明に従う生成物が含浸物質で含浸されるとき、含浸物質の浸透が、最大の孔を介して生じる。
【０１２４】
論文「ミクロ設計された多成分セラミックの構成（Fabrication of Microconfigured Multicomponent Ceramics）」、Crummら、J. Am. Ceram. Soc., 81[4], p1053-57(1998)、「共押出法によるマクロチャンネル化ヒドロキシアパタイトバイオセラミックの構成（Fabrication of macrochannelled hydroxyhapatite bioceramic by coextrusion process）」、Young-Hag Kohら、J. Am. Ceram. Soc.,Vol.85[10], p2578-2580(2002)、「共押出によるセラミックのミクロ構成（Microfabrication of ceramics by coextrusion）」、Van Hoyら、J. Am. Ceram. Soc., Vol.81[1], p152-158(1998)および「異方性ＴｉＯ２誘電性複合体の構成および特性（Fabrication and properties of an anisotropic TiO2 dielectric composite）」、Wingら、J.Am. Ceram. Soc., 89[9], p2812-2815(2006)は、共押出により製造された生成物を記載している。すなわち、これらの生成物の管状孔の形状は、本発明に従う生成物のものと異なる。
【０１２５】
さらに、上記論文「ミクロ設計された多成分セラミックの構成」に記載された生成物は金属を含み、それは、高温に耐えることを不可能にする。また、上記論文「共押出によるセラミックのミクロ構成」および「異方性ＴｉＯ２誘電性複合体の構成および特性」に記載された生成物は、凸の孔を有しない。
【０１２６】
論文「テンプレートとして氷棒ナノアレイを使用する、まっすぐなナノチャネルを有するシリカベースの多孔性モノリスの合成（Synthesis of silica-based porous monoliths with straight nanochannels using an ice-rod nanoarray as a template）」、Nishiharaら、J.Mater. Chem., 2008, 18, 3662-2670は、氷晶テンプレーティングによって得られた、アモルファスシリカで作られた多孔性生成物を記載している。
【０１２７】
本発明に従う生成物は、上述した用途において使用され得る。特に、空気処理プラントのための滴分離器または細流ブロックにおいて使用されて、この空気によって運ばれた水を分離することができ、したがって、レジオネラ症の危険を制限することができる。
【実施例】
【０１２８】
実施例の生成物が、上記工程ａ）〜ｆ）を含む方法に従って製造された。
下記出発物質が使用された。
８モル％のＹ２Ｏ３を含むジルコニア粉末（TOSOH社販売のＴＺ８Ｙ）、
Krahn Chemie GmbH社販売のアルミナ粉末ＴＭ−ＤＡＲ Taimicron、
Saint-Gobain社販売の炭化ケイ素粉末Hexoloy（商品名）SA「すぐプレスできる（ready to press）」（その脱凝集を容易にするために５００℃で１時間焼成された）、
Saint-Gobain社販売の酢酸ジルコニウム、
Aldrich社販売の酢酸ジルコニウム、
Air Products & Chemicals, Inc.社販売のポリビニルアルコール（ＰＶＡ）AIRVOL 205、
Wackker社販売のポリビニルアルコール（ＰＶＡ）Polyviol（商品名）SolutionLL6036、
Merck社販売のポリエチレングリコールＰＥＧ６Ｍ、
Zschimmer & Schwarz社販売のバインダーOPTAPIX PAF35
【０１２９】
各実施例に関して、スリップがボールミル中で１２時間混合された。
【０１３０】
各実施例に関して、スリップが型に注入された。上記型の底部は、液体窒素で冷却された銅のシリンダーと接触しており、他の壁は環境媒体と接触している。銅シリンダーの冷却速度は、スリップ内での固体化最前部の移動速度（ｖ）を調整することを可能にする。
【０１３１】
各実施例に関して、型からスリップの凍結されたブロックを取り出し、次いでそれを凍結乾燥器に０．４２ミリバールの圧力で４８時間置くことにより昇華が行われた。
【０１３２】
実施例１の生成物は、６００℃／ｈの速度で５００℃までの温度上昇、５００℃で１時間の安定な段階、室温への温度低下のサイクルで行われたバインダー除去工程ｆ）を受けた。
【０１３３】
実施例２、４、６および７の生成物は、１８０℃／ｈの速度で５００℃までの温度上昇、５００℃で１時間の安定な段階、室温への温度低下のサイクルで行われたバインダー除去工程ｆ）を受けた。
【０１３４】
実施例３および５の生成物はバインダー除去を受けなかった。
【０１３５】
実施例１の生成物は、６００℃／ｈの速度で１３５０℃までの温度上昇、１３５０℃で３時間の安定な段階、６００℃／ｈの速度で室温への温度低下のサイクルで行われた焼結工程ｇ）を受けた。
【０１３６】
実施例２、４、６および７の生成物は、３００℃／ｈの速度で１３５０℃までの温度上昇、１３５０℃で３時間の安定な段階、３００℃／ｈの速度で室温への温度低下のサイクルで行われた焼結工程ｇ）を受けた。
【０１３７】
実施例３の生成物は焼結を受けなかった。
【０１３８】
実施例５の生成物は、６００℃／ｈの速度で１４００℃への温度上昇、１４００℃で３時間の安定な段階、６００℃／ｈの速度で室温への温度低下のサイクルで行われた焼結工程ｇ）を受けた。
【０１３９】
実施例８、９および１０の生成物は、３００℃／ｈの速度で１３５０℃への温度上昇、１３５０℃で３時間の安定な段階、３００℃／ｈの速度で室温への温度低下のサイクルで行われた焼結工程ｇ）を受けた。
【０１４０】
下記の解析方法が使用された。
「酢酸ジルコニウムによって与えられるジルコニウムの濃度」は、酢酸ジルコニウムを導入する化合物を１１０℃で１６時間の加熱および次いで１０００℃で２時間の空気中での焼成（強熱減量）に付した後に得られたジルコニアの質量を測定することにより評価される。ジルコニウムの質量は、ジルコニアの秤量された質量にそれらのモル質量の比、すなわち約９１／１２３、を乗じることにより得られる。酢酸ジルコニウムによって与えられるジルコニウムの濃度は、このジルコニウムの質量（グラム）をスリップの液体相の体積（リットル）で割ることにより得られる。
【０１４１】
添加物が成長活性剤であるかどうかを決定するために、凍結されたスリップのサンプルが、工程ａ）〜ｄ）に従って製造される。凍結は、指向性のやり方（directional manner）で行われる。サンプルの表面が凍結されると、温度が一定に保たれ、Ｘ線回折による分析が行われる。Ｘ線回折パターンは、Ｘ線と氷晶とのおよびセラミック粒子の粉末との相互作用により生じた回折ピークを示す。特に氷に関して、上記パターンは、図１７および１８に示されるように、面（００２）および面（１００）によって生じたピークを示す。
【０１４２】
面（００２）が主として目立つようになり、他の面が非常に減少する、または消失すらするような氷晶の配向は、添加物が成長活性剤であることを示す。特に、軸ｃが凍結方向と実質的に垂直であるような氷晶の優先的配向は、比Ｕ（＝（００２）以外の最も強い強度のピークの強度／ピーク（００２）の強度）の低下をもたらす。
【０１４３】
例えば、図１７は、酢酸ジルコニウムを含まないジルコニア粉末の懸濁物を凍結することにより得られたＸ線回折パターンを示す。三角を付けたピークが氷晶に相当する。ｘ軸は２θの角度であり、ｙ軸は、カウント数としての強度である。比Ｕは実質的に３２％に等しい。
【０１４４】
図１８は、酢酸ジルコニウムを含むジルコニア粉末の同じ懸濁物を同様に凍結することにより得られたＸ線回折パターンを示す。三角を付けたピークが氷晶に相当する。ｘ軸は２θの角度であり、ｙ軸は、カウント数としての強度である。ここでの比Ｕは実質的に０％に等しい。
【０１４５】
すなわち、本発明に従う成長活性剤は、低い比Ｕを誘発する。好ましくは、本発明に従う成長活性剤が、１０未満の比Ｕ、好ましくは５未満、好ましくは２未満、好ましくは１未満、好ましくは０．５未満、好ましくは実質的に０に等しい比Ｕを誘発する。
【０１４６】
孔の平均サイズの大きさは、下記方法によって決定される。
分析すべきサンプルが樹脂、例えばエポキシ樹脂で浸透される。分析すべきスライスが、固体化の方向と垂直にカットされ、良好な表面状態が得られるように磨かれる。上記磨きは、少なくとも１２００粒度の紙で、好ましくはダイアモンドペーストで行われる。画像は走査電子顕微鏡（ＳＥＭ）を使用して得られ、好ましくは、セラミック相と樹脂との間に非常に良好なコントラストが得られるように、反射電子を使用するやり方（ＢＳＥモード）で得られる。各画像は、スケールバーなしで最小１２８０ｘ９６０ピクセルを有する。使用される倍率は、画像の幅が平均孔サイズの５０倍〜１００倍であるようなものである。最初の画像は、平均孔サイズの視覚的判断によって作られ得る。
【０１４７】
平均孔サイズは、「断層Ｘ線写真法の３Ｄ画像処理による多孔性セラミックのモルホロジーの解析（Characterization of the morphology of cellular ceramics by 3D image processing of X-ray tomography）」、Maireら、J. Eur. Ceram. Soc., 27[4] 1973-1981(2007)に記載された腐食／膨張法に従ってこれらの画像を分析することにより決定される。
【０１４８】
孔の横断面の凸指数Ｉｃは、比Ｓｐ／Ｓｃである。ここで、Ｓｐは孔の周囲によって境界を定められた孔の横断面の面積を示し、Ｓｃはこの横断面の凸状表面、すなわちこの横断面の凸状エンベロープの表面を示す。
【０１４９】
慣用的に、用語「凸状エンベロープ」は、最小の長さで上記孔の周囲を含む、外面的に凸状に閉じた形状の線を意味し、上記周囲は慣用的に、上記孔の横断面を閉じる輪郭線を意味する。すなわち、凸状エンベロープは、上記周囲の凸状または直線の部分上で重なり、そして各場合において（外側から見て）凹状の部分によって分離された２つの凸状または直線の部分をつなぐ弦に従う。凸状エンベロープは、上記周囲に排他的にぴんと張ったゴムをあてることにより境界を定められる領域にたとえられ得る。
【０１５０】
例えば、図９に、孔の横断面の周囲１０が示され、この孔の凸状エンベロープ１２が示される。周囲１０によって境界を定められる孔の表面をＳｐとし、凸状エンベロープ１２によって境界を定められる表面に相当する上記孔の凸状表面をＳｃとするならば、凸指数ＩｃはＳｐ／Ｓｃに等しい。すなわち、凸指数Ｉｃは円、楕円または長円の場合に１００％に等しいが、三角形、平行四辺形、六角形または五角形の場合にもそうである。その周囲が、外側から見て１以上のくぼみを有するところの孔の場合には１００％未満である。
【０１５１】
図１０は、その周囲が凹状部分１６１−４および凸状部分１４１−４を有する孔を示す。この図では、凸状エンベロープ１２が、２つの凸状部分１４１をおよび１４３を連結する。凸状部分（１４１−２）は無視される。
【０１５２】
凸指数Ｉｃは、下記の非制限的方法によって評価され得る。
【０１５３】
分析すべきサンプルが、樹脂、例えばエポキシ樹脂で浸透される。分析すべきスライスが、固体化の方向に垂直に切断され、次いで、良好な表面状態が得られるように磨かれる。上記磨きは、少なくとも１２００粒度の紙で、好ましくはダイアモンドペーストで行われる。画像は走査電子顕微鏡（ＳＥＭ）を使用して得られ、好ましくは、セラミック相と樹脂との間に非常に良好なコントラストが得られるように、反射電子を使用するやり方（ＢＳＥモード）で得られる。各画像は、スケールバーなしで最小１２８０ｘ９６０ピクセルを有する。使用される倍率は、画像の幅が平均孔サイズの５０倍〜１００倍であるようなものである。最初の画像は、平均孔サイズの視覚的判断によって作られ得る。
【０１５４】
画像は次いで、ウェブサイトhttp://rsbweb.nih.gov/ij/から入手できるimageＪソフトウェアを使用して下記方法に従って分析される。
画像をimageＪで開く、
画像をクロップして（「クロップ（Crop）」機能）、スケールバーまたは画像上の任意の他の追加情報を除去する、
明るさを「Image＞Adjust＞Brightness／contrast」機能によって調整し、次いで「Auto」をクリックする、
マルチ閾値化（Multithresholder）機能（「Plugin／Filter／Multithresholder」）により画像を２値化し、次いで「Isodata」モードを選択して、分析すべき物質を浸透された樹脂と区別するための閾値を設定する、
分析すべき孔が画像上に黒色で現れるのを確実にし（白については値２５５、黒については０）、そうでない場合には、「Edit／Invert」機能を使用して画像を逆にする、
「Analyse／Analyse particles」機能を使用して孔を分析する、ここで、孔分析のためのパラメータは以下であり得る：「サイズ最小」が０．２ｘ（先に測定された平均孔サイズ）であり、「サイズ最大」がなしであり、画像のへりによって途中で切られた孔を分析しないように「exclude on edges」とし、選択肢「include holes」にチェックをしない、
少なくとも５０の孔が分析されていることを確かめ、そうでない場合には、分析された孔の合計数が５０以上であるように他の画像を分析する、
結果の表において、各孔について固体性指数（「solidity」）を記録する、
増加する固体性指数の順に孔を分類する、
数累積画分を固体性指数Ｉｓの関数としてプロットする。
【０１５５】
累積曲線は、規準（ｄ）が満たされているかどうかを確認することを可能にする。
【０１５６】
このようにして測定された固体性指数は、凸指数Ｉｃの非常に良好な近似値を与え、したがって、規準（ｃ）が満たされているかどうかを見積もるためにも使用され得る。
【０１５７】
孔の「管状」性は、孔の写真、特に透視図（図１１参照）または縦断面、の観察によって決定される。開いた多孔性は、基準ＩＳＯ１５９０１−１にしたがって測定される。ｐＨは、スリップを３０分から１時間放置した後に測定される。
【０１５８】
多孔性物質の機械的圧縮強度は、基準ＥＮ１０９４−５に従って測定される。丸み指数は、凸指数を測定するために使用されるのと同じ方法の、少なくとも５０の孔が分析されていることを確かめ、そうでない場合には、分析された孔の合計数が５０以上であるように他の画像を分析する工程までにしたがって決定される。使用される倍率は、画像の幅が平均孔サイズの１０〜２０倍であるようなものであり、次いで、
少なくとも１００の孔が分析されていることを確認し、必要ならば、分析された孔の合計数が１００以上であるように、いくつかの異なる画像について分析を行い、
結果の表において、各孔について、丸み指数（「丸み」）を記録し、
増加する丸み指数の順に孔を分類し、
数累積画分を丸み指数の関数としてプロットする。
【０１５９】
累積曲線は、規準（ｂ’）が満たされているかどうかを確認することを可能にする。
【０１６０】
孔の横断面を考慮して、比Ｒは、上記横断面の外側で最小面積の凸六角形ＨＧの最も長い辺の長さＣｇｄと最も短い辺の長さＣｐｔとの比である。この比は、凸指数を測定するために使用されたものと同じ方法の、少なくとも５０の孔が分析されていることを確かめ、そうでない場合には、分析された孔の合計数が５０以上であるように他の画像を分析する工程までにしたがって決定される。次いで、凸六角形断面の各孔について、最も小さい六角形エンベロープ（凸六角形ＨＧ）がプロットされ、最も長い辺Ｃｇｄおよび最も短い辺Ｃｐｔが測定され、Ｒ＝Ｃgd／Ｃｐｔが計算される。
【０１６１】
比Ｒ’は、貫通孔の狭い開口の平均等価直径と大きい開口の平均等価直径との比である。
【０１６２】
得られた結果を下記表１にまとめる。
【０１６３】
【表１】
0005965897.tif 000002
【０１６４】
他の測定値は、下記特徴を決定することを可能にする。
実施例５に従う生成物において、孔の３９％未満が凸指数Ｉｃ＞８８％を有し、孔の３２％未満が凸指数Ｉｃ＞９０％を有し、孔の２４％未満が凸指数Ｉｃ＞９１％を有し、孔の１６％未満が凸指数Ｉｃ＞９２％を有し、孔の１０％未満が凸指数Ｉｃ＞９３％を有する。
実施例６に従う生成物において、孔の８％未満が凸指数Ｉｃ＞８８％を有し、孔の５％未満が凸指数Ｉｃ＞８９％を有し、孔の２％未満が凸指数Ｉｃ＞９２％を有する。
実施例７に従う生成物において、孔の３６％未満が凸指数Ｉｃ＞８９％を有し、孔の３０％未満が凸指数Ｉｃ＞９０％を有し、孔の２３％未満が凸指数Ｉｃ＞９２％を有する。
【０１６５】
実施例１〜４は、本発明に従う方法によって本発明に従う多孔性生成物を得ることが可能であることを示す。
【０１６６】
実施例２、６および７の比較は、５ｇ／リットル未満（実施例６）またはゼロ（実施例７）の、酢酸ジルコニウムによって与えられるジルコニウムの濃度は、酢酸ジルコニウムによって、本発明に従う多孔生成物を製造することを可能にしないことを示す。
【０１６７】
図１２ａおよび１２ｂは、実施例２に従う生成物の、１０ｍｍだけ離れた２つの向かい合う面の、走査電子顕微鏡によって得られた同じスケールでの画像である。図１２ａに示される面は、孔の大きい開口を示し、図１２ｂに示される面は、これらの孔の狭い開口を示す。
【０１６８】
下記実施例８〜１０は、本発明の第二の主要な実施態様をより具体的に例示するために与えられる。上記実施例３も、第二の主要な実施態様に従う。
【０１６９】
【表２】
0005965897.tif 000003
【０１７０】
実施例８および９の比較は、孔が凸六角形状である実施例９の生成物が、孔が任意の形状である実施例８の生成物よりもはるかに良好な機械的強度を有することを示す。
【０１７１】
言うまでもなく、本発明は、実施例として示した実施態様に限定されない。特に、幾つかの異なるセラミック粉末が工程ａ）におけるスリップ中に混合され得る。
【図１】
0005965897.tif 000004
【図２】
0005965897.tif 000005
【図３】
0005965897.tif 000006
【図４】
0005965897.tif 000007
【図５】
0005965897.tif 000008
【図６】
0005965897.tif 000009
【図７】
0005965897.tif 000010
【図８】
0005965897.tif 000011
【図９】
0005965897.tif 000012
【図１０】
0005965897.tif 000013
【図１１】
0005965897.tif 000014
【図１２ａ】
0005965897.tif 000015
【図１２ｂ】
0005965897.tif 000016
【図１３】
0005965897.tif 000017
【図１４】
0005965897.tif 000018
【図１５】
0005965897.tif 000019
【図１６】
0005965897.tif 000020
【図１７】
0005965897.tif 000021
【図１８】
0005965897.tif 000022